СПОСОБ ПОКРЫТИЯ МЕТАЛЛИЧЕСКИХ ЛЕНТ

1. Способ покрытия металлических лент, отличающийся тем, что способ включает следующие технологические приемы:
(1) нанесение водного праймерного покровного средства (В), содержащего, по меньшей мере, одну предпочтительно сшиваемую систему связующего вещества (ВМ), по меньшей мере, один компонент наполнителя (BF), по меньшей мере, один антикоррозионный компонент (ВK) и летучие компоненты (BL), на при необходимости очищенную металлическую поверхность, причем в покровном средстве (В) содержание органических растворителей составляет максимально 15 мас.%, в пересчете на летучие компоненты (BL) покровного средства (В),
(2) высушивание образованного из праймерного покровного средства (В) интегрированного предварительно обработанного слоя,
(3) нанесение слоя покровного лака (D) на высушенный согласно стадии (2) интегрированный предварительно обработанный слой и
(4) общее отверждение слоев из покровного средства (В) и покровного лака (D).
2. Способ по п.1, отличающийся тем, что высушивание согласно стадии (2) способа осуществляют при пиковой температуре металла (РМТ) ниже DMA температуры начала разложения (DMA onset temperature) для реакции способных к сшиванию компонентов системы связующего вещества (ВМ).
3. Способ по одному из пп.1 или 2, отличающийся тем, что высушивание согласно стадии (2) способа осуществляют при пиковых температурах металла (РМТ) между 40 и 120°С.
4. Способ по п.1, отличающийся тем, что образованный согласно стадии (2) интегрированный слой предварительной обработки после высушивания содержит еще остаточную концентрацию летучих компонентов (BL) максимально в 10 мас.-%, в пересчете на покровное средство (В).
5. Способ по п.1, отличающийся тем, что система связующего вещества (ВМ) имеет термически сшиваемые компоненты.
6. Способ по п.1, отличающийся тем, что система связующего вещества (ВМ) содержит, по меньшей мере, одно водорастворимое или диспергируемое в воде связующее вещество на основе сложных полиэфиров и/или полиуретанов.
7. Способ по п.1, отличающийся тем, что используют, по меньшей мере, один из связующих компонентов системы связующего вещества (ВМ), который представляет собой водную дисперсию водорастворимого или диспергируемого в воде связующего вещества, причем в дисперсии содержание остаточного растворителя составляет максимально 1,5 мас.%, в пересчете на летучие компоненты дисперсии.
8. Способ по п.1, отличающийся тем, что покровное средство содержит, по меньшей мере, один сшивающий агент (V) с содержанием остаточного растворителя менее чем 1,0 мас.%, в пересчете на летучие компоненты сшивающего агента (V).
9. Способ по п.1, отличающийся тем, что антикоррозионный компонент (ВK) содержит, по меньшей мере, одну комбинацию из неорганического и органического антикоррозийного средства, причем антикоррозийный компонент (ВK) имеет остаточные содержания растворителя менее чем 1 мас.%, в пересчете на летуче компоненты антикоррозионного компонента (ВK).
10. Способ по п.1, отличающийся тем, что отверждение согласно стадии (4) способа осуществляют при пиковых температурах металла (РМТ) между 150 и 260°С.
11. Способ по п.1, отличающийся тем, что покровное средство (В) в стадии (1) наносят на металлическую ленту способом "forward roller coating" (покрытие, наносимое прямым валиком) или способом „reverse roller coating" (покрытие, наносимое обратным валиком).
12. Способ по п.11, отличающийся тем, что скорость движения ленты составляет между 80 и 150 м/мин, валик для нанесения покрытия имеет скорость вращения, которая составляет от 110 до 125% скорости движения ленты, и подбирающий валик имеет скорость вращения, которая составляет от 15 до 40% скорости движения ленты.
13. Способ по п.1, отличающийся тем, что покрываемая металлическая лента состоит из материала, выбранного из группы железа, стали, цинка или сплавов цинка, магния или сплавов магния, алюминия или сплавов алюминия.